(57)【要約】【課題】  水分を含む雰囲気に晒されても窒素酸化物還元率の低下が少ないシリコアルミノリン酸塩を提供する。【解決手段】  周期表のＶＩＩＩＢ族元素、ＩＢ族元素及びＶＩＩＢ族元素の群から選ばれる少なくとも１種の金属を有し、ＡＥＩ構造の割合が５０％を超えることを特徴とする、ＣＨＡ構造及びＡＥＩ構造を有するシリコアルミノリン酸塩。このようなシリコアルミノリン酸塩は、周期表のＶＩＩＩＢ族又はＩＢ族のいずれか１種以上の金属が銅であることが好ましい。【選択図】    図１
2014080345.tif 000002
【特許請求の範囲】
【請求項１】
周期表のＶＩＩＩＢ族元素、ＩＢ族元素及びＶＩＩＢ族元素の群から選ばれる少なくとも１種の金属を有し、ＡＥＩ構造の割合が５０％を超えることを特徴とする、ＣＨＡ構造及びＡＥＩ構造を有するシリコアルミノリン酸塩。
【請求項２】
周期表のＶＩＩＩＢ族元素、ＩＢ族元素及びＶＩＩＢ族元素の群から選ばれる少なくとも１種の金属が銅であることを特徴とする請求項１に記載のシリコアルミノリン酸塩。
【請求項３】
３級アミンを含む混合物を結晶化する結晶化工程、該結晶化工程により得られたＣＨＡ構造及びＡＥＩ構造を有するシリコアルミノリン酸塩であって、ＡＥＩ構造の割合が５０％を超えるシリコアルミノリン酸塩に金属を含有させる金属含有工程、を有することを特徴とする、周期表のＶＩＩＩＢ族元素、ＩＢ族元素及びＶＩＩＢ族元素の群から選ばれる少なくとも１種の金属を有し、ＡＥＩ構造の割合が５０％を超えることを特徴とする、ＣＨＡ構造及びＡＥＩ構造を有するシリコアルミノリン酸塩の製造方法。
【請求項４】
周期表のＶＩＩＩＢ族元素、ＩＢ族元素及びＶＩＩＢ族元素の群から選ばれる少なくとも１種の金属を有し、ＡＥＩ構造の割合が５０％を超えることを特徴とする、ＣＨＡ構造及びＡＥＩ構造を有するシリコアルミノリン酸塩を使用することを特徴とする窒素酸化物還元触媒の製造方法。
【請求項５】
周期表のＶＩＩＩＢ族元素、ＩＢ族元素及びＶＩＩＢ族元素の群から選ばれる少なくとも１種の金属を有し、ＡＥＩ構造の割合が５０％を超えることを特徴とする、ＣＨＡ構造及びＡＥＩ構造を有するシリコアルミノリン酸塩を使用することを特徴とする窒素酸化物の還元方法。
【発明の詳細な説明】
【技術分野】
【０００１】
本発明は、ＣＨＡ構造及びＡＥＩ構造を有するシリコアルミノリン酸塩に係る。より詳細には、本発明は、窒素酸化物還元触媒に適した、金属を含有するＣＨＡ構造及びＡＥＩ構造を有するシリコアルミノリン酸塩に係る。
【背景技術】
【０００２】
２種類の骨格構造を有するシリコアルミノリン酸塩として、ＳＡＰＯ−３４のＣＨＡ構造の一部とＳＡＰＯ−１８のＡＥＩ構造の一部が積層した連晶体が報告されている（例えば、特許文献１）。
【０００３】
また、このような連晶体は、窒素酸化物浄化触媒として利用できることが報告されている（特許文献２）。例えば、特許文献２では、ＣＨＡ構造とＡＥＩ構造との割合が９０：１０であるシリコアルミノリン酸塩に金属を含有させ、これを窒素酸化物還元触媒として使用させることが報告されている。
【先行技術文献】
【特許文献】
【０００４】
【特許文献１】特表２００４−５２４２５２号公報
【特許文献２】ＷＯ２０１１／１１２９４９号公報
【発明の概要】
【発明が解決しようとする課題】
【０００５】
特許文献２において開示されたシリコアルミノリン酸塩の連晶体からなる窒素酸化物還元触媒は、水分を含む雰囲気に晒されると、その結晶性が経時的に低下する。これに加え、当該窒素酸化物還元触媒は、水和による結晶性の低下とともに固体酸量が低下する。これにより、従来のシリコアルミノリン酸塩の連晶体からなる窒素酸化物還元触媒は、保管や使用の間に窒素酸化物還元率が著しく低下するという問題を有していた。
【０００６】
本発明はこれらの課題を解決し、水分を含む雰囲気に晒されても窒素酸化物還元率の低下が少ないシリコアルミノリン酸塩を提供することにある。
【課題を解決するための手段】
【０００７】
上記課題に鑑み、本発明者らは鋭意検討した。その結果、ＣＨＡ構造及びＡＥＩ構造を含み、なおかつ、ＡＥＩ構造を多く含むシリコアルミノリン酸塩が金属を含有することで、これが、水分を含む雰囲気下に晒されても窒素酸化物還元率の低下の少ない触媒となることを見出し、本発明を完成するに至った。
【０００８】
すなわち本発明は、周期表のＶＩＩＩＢ族元素、ＩＢ族元素及びＶＩＩＢ族元素の群から選ばれる少なくとも１種の金属を有し、ＡＥＩ構造の割合が５０％を超えることを特徴とする、ＣＨＡ構造及びＡＥＩ構造を有するシリコアルミノリン酸塩である。
【０００９】
以下、本発明のＣＨＡ構造及びＡＥＩ構造を有するシリコアルミノリン酸塩について説明する。
【００１０】
本発明は、シリコアルミノリン酸塩に係る。シリコアルミノリン酸塩（Ｓｉｌｉｃｏａｌｕｍｉｎｏｐｈｏｓｐｈａｔｅ）とは、ケイ素（Ｓｉ）、アルミニウム（Ａｌ）、リン（Ｐ）及び酸素（Ｏ）を、その骨格の主成分とするゼオライト類縁物質である。シリコアルミノリン酸塩の組成は、以下の（１）式で表すことができる。
【００１１】
（ＳｉｘＡｌｙＰｚ）Ｏ２          （１）
（但し、０．０５＜ｘ≦０．２、０．４５≦ｙ≦０．５５、０．４≦ｚ≦０．４５、及び、ｘ＋ｙ＋ｚ＝１）
【００１２】
本発明のシリコアルミノリン酸塩は、ＣＨＡ構造及びＡＥＩ構造を有する。
【００１３】
ＣＨＡ構造とは、国際ゼオライト学会（ＩＺＡ）のＳｔｒｕｃｔｕｒｅ  Ｃｏｍｍｉｓｓｉｏｎが定めているＩＵＰＡＣ構造コード（以下、単に「構造コード」とする。）で表記した場合に、ＣＨＡ型となる構造である。また、ＡＥＩ構造とは、構造コードで表記した場合にＡＥＩ型となる構造である。従って、本発明のシリコアルミノリン酸塩は、その結晶構造中にＣＨＡ構造及びＡＥＩ構造の２種の結晶構造、すなわち、ＣＨＡ構造及びＡＥＩ構造の連晶相（Ｉｎｔｅｒｇｒｏｗｔｈ  ｐｈａｓｅ）を有するシリコアルミノリン酸塩（以下、「連晶シリコアルミノリン酸塩」ともいう。）である。
【００１４】
本発明の連晶シリコアルミノリン酸塩はＣＨＡ構造及びＡＥＩ構造を有し、その結晶中に占めるＣＨＡ構造とＡＥＩ構造との割合（以下、「連晶比」とする。）は、ＡＥＩ構造が５０％を超える。すなわち、本発明の連晶シリコアルミノリン酸塩は、その結晶において、ＣＨＡ構造よりもＡＥＩ構造が多い連晶シリコアルミノリン酸塩である。
【００１５】
本発明の連晶シリコアルミノリン酸塩は、その連晶比をＣＨＡ／ＡＥＩで表現した場合に、ＣＨＡ／ＡＥＩ＜１となる。ＡＥＩ構造の割合が５０％以下である場合、すなわちＣＨＡ／ＡＥＩ≧１である場合は、水を含有する雰囲気下でこのようなシリコアルミノリン酸塩を窒素酸化物還元触媒として使用した場合、窒素酸化物還元率の低下が著しくなる。水を含有する雰囲気下における窒素酸化物還元率の低下をより抑制する観点から、本発明の連晶シリコアルミノリン酸塩の構造は、ＡＥＩ構造が５５％以上（ＣＨＡ／ＡＥＩ≦０．８２）であることが好ましく、６０％以上（ＣＨＡ／ＡＥＩ≦０．６７）であることがより好ましい。
【００１６】
一方、ＡＥＩ構造の割合が８０％以下（ＣＨＡ／ＡＥＩ≧０．２５）、更には７０％以下（ＣＨＡ／ＡＥＩ≧０．４３）であれば、本発明の連晶シリコアルミノリン酸塩が高温下に晒された場合であっても、その窒素酸化物還元特性が低下しにくくなる。
【００１７】
本発明において、連晶比はＤＩＦＦａＸプログラムにより求めることができる。ＤＩＦＦａＸプログラムとは、ゼオライト等の連晶に対するＸＲＤ粉末パターンをシミュレートするためのシミュレーションプログラムであり、ＩＺＡにより市販されているプログラムである。
【００１８】
本発明の連晶シリコアルミノリン酸塩は上記の連晶比を有する。そのため、本発明の連晶シリコアルミノリン酸塩は、その粉末Ｘ線回折パターンにおいて、面間隔（ｄ値）５．２２±０．１Åに相当するＸ線回折ピーク（ＣｕＫα線を線源とした場合の２θ＝１６．９９±０．１°にピークトップを有するＸ線回折ピーク）を有し、なおかつ、面間隔５．１６±０．１Åに相当するＸ線回折ピーク（ＣｕＫα線を線源とした場合の２θ＝１７．２０±０．１°にピークトップを有するＸ線回折ピーク）を実質的に有さないパターンを示す。
【００１９】
さらに、本発明の連晶シリコアルミノリン酸塩は、その粉末Ｘ線回折パターンにおいて、面間隔５．２２±０．１Åに相当するピーク（ＣｕＫα線を線源とした場合の２θ＝１６．９９±０．１°にピークトップを有するＸ線回折ピーク）と面間隔４．１６±０．０５Åに相当するピーク（ＣｕＫα線を線源とした場合の２θ＝２１．３４±０．１°にピークトップを有するＸ線回折ピーク）とを有することが好ましい。なお、本発明の連晶シリコアルミノリン酸塩は、面間隔４．１６±０．０５Åに相当するピークが、面間隔５．２２±０．１Åに相当するピークよりも強度が高くなる場合がある。
【００２０】
本発明の連晶シリコアルミノリン酸塩の組成は、以下の式で表される組成であることが好ましい。
【００２１】
（ＳｉｘＡｌｙＰｚ）Ｏ２
（但し、ｘ＋ｙ＋ｚ＝１、０．０５＜ｘ≦０．１５）
【００２２】
ｘが０．０５を超えること、好ましくは０．０７以上であることで、窒素酸化物還元率がより高くなる。一方、ｘが０．１５以下、更には０．１３以下、また更には０．１２未満であることで、本発明の連晶シリコアルミノリン酸塩は窒素酸化物還元率が高く、なおかつ、水を含む雰囲気下に晒されても、その窒素酸化物還元率が低下しにくい窒素酸化物還元触媒となりやすい。
【００２３】
本発明の連晶シリコアルミノリン酸塩は、窒素酸化物還元触媒として使用できる程度の粒径を有していればよい。このような粒径として、平均粒径が１０μｍ以下、更には７μｍ以下、また更には５μｍ以下を挙げることができる。また、平均粒径が０．５μｍ以上であることで、ハニカム等の触媒担体に塗布する際の操作性（ハンドリング）が高くなる。窒素酸化物還元特性と操作性のバランスをとる観点から、平均粒径は０．５μｍ以上であればよく、更には１μｍ以上であればよい。
【００２４】
本発明において、平均粒径とは一次粒子の粒径を平均したものである。したがって、一次粒子が凝集して形成された二次粒子、いわゆる凝集粒子の粒子径を平均して得られるものとは異なる。平均粒径は、例えば、走査型電子顕微鏡（以下、「ＳＥＭ」とする）観察により観察された連晶シリコアルミノリン酸塩の粒子を複数（例えば、１００個以上）任意に選択し、この粒子径を測定して得られた粒子径の平均を求めることで測定することができる。
【００２５】
本発明の連晶シリコアルミノリン酸塩の表面積は、効率よく窒素酸化物還元反応が生じる程度であればよい。本発明の連晶シリコアルミノリン酸塩のＢＥＴ比表面積として、例えば、５００ｍ２／ｇ以上、８００ｍ２／ｇ以下を挙げることができる。
【００２６】
なお、本発明の連晶シリコアルミノリン酸塩は細孔を多く有する、いわゆる多孔構造である。そのため、本発明の連晶シリコアルミノリン酸塩においては、表面積の大小と平均粒径の大小とは、実質的に相関がない。
【００２７】
本発明の連晶シリコアルミノリン酸塩は、金属を含有する。本発明の連晶シリコアルミノリン酸塩が含有する金属は、周期表のＶＩＩＩＢ族元素、ＩＢ族元素及びＶＩＩＢ族元素の群から選ばれる少なくとも１種であり、白金（Ｐｔ）、パラジウム（Ｐｄ）、ロジウム（Ｒｈ）、鉄（Ｆｅ）、銅（Ｃｕ）、コバルト（Ｃｏ）、マンガン（Ｍｎ）及びインジウム（Ｉｎ）の群から選ばれる少なくとも１種であることが好ましく、銅であることがより好ましい。これらの金属を本発明の連晶シリコアルミノリン酸塩が含有することで、これを窒素酸化物還元触媒として使用した場合に特に高い窒素酸化物還元率を有する触媒となりやすい。特に、本発明の連晶シリコアルミノリン酸塩が銅を含有することで、５００℃以上の高温だけでなく、それ未満の低温においても高い窒素酸化物還元率を示す窒素酸化物還元触媒となりやすい。
【００２８】
金属の含有量は任意であるが、例えば、本発明の連晶シリコアルミノリン酸塩の重量に対して、含有する金属の重量が０．３重量％以上、更には０．６重量％以上、また更には０．８重量％以上であることを挙げることができる。一方、金属の含有量は５重量％以下、更には４重量％以下、また更には３重量％以下であれば、金属含有による窒素酸化物還元特性の向上効果が得られやすい。
【００２９】
次に、本発明の連晶シリコアルミノリン酸塩の製造方法について説明する。
【００３０】
本発明の連晶シリコアルミノリン酸塩の製造方法は、ＡＥＩ構造の割合が５０％を超えることを特徴とする、ＣＨＡ構造及びＡＥＩ構造を有するシリコアルミノリン酸塩に金属を含有させる金属含有工程を有することを特徴とする製造方法である。
【００３１】
特に好ましい本発明の連晶シリコアルミノリン酸塩の製造方法として、３級アミンを含む混合物を結晶化する結晶化工程、該結晶化工程により得られたＡＥＩ構造の割合が５０％を超えることを特徴とする、ＣＨＡ構造及びＡＥＩ構造を有するシリコアルミノリン酸塩に金属を含有させる金属含有工程、を有することを特徴とする製造方法を挙げることができる。
【００３２】
本発明の製造方法は、ＡＥＩ構造の割合が５０％を超えること（ＣＨＡ／ＡＥＩ＜１）を特徴とする、ＣＨＡ構造及びＡＥＩ構造を有するシリコアルミノリン酸塩（連晶シリコアルミノリン酸塩）に金属を含有させる金属含有工程を有する。金属を含有することにより、得られる連晶シリコアルミノリン酸塩が、水分を含む雰囲気下に晒されても窒素酸化物還元率の低下の少ない窒素酸化物還元触媒なる。
【００３３】
連晶シリコアルミノリン酸塩が含有する金属は、周期表のＶＩＩＩＢ族元素、ＩＢ族元素及びＶＩＩＢ族元素の群から選ばれる少なくとも１種であり、白金（Ｐｔ）、パラジウム（Ｐｄ）、ロジウム（Ｒｈ）、鉄（Ｆｅ）、銅（Ｃｕ）、コバルト（Ｃｏ）、マンガン（Ｍｎ）及びインジウム（Ｉｎ）の群から選ばれる少なくとも１種であることが好ましく、銅であることがより好ましい。これらの金属を含有することで、得られる連晶シリコアルミノリン酸塩が高い窒素酸化物還元率を有する窒素酸化物還元触媒となる。さらに、連晶シリコアルミノリン酸塩が銅を含有すること、すなわち、連晶シリコアルミノリン酸塩が銅含有連晶シリコアルミノリン酸塩であることで、これを窒素酸化物還元触媒として使用した場合、５００℃以上の高温だけでなく、それ未満の低温においても高い窒素酸化物還元率を示す窒素酸化物還元触媒となりやすい。
【００３４】
金属含有工程に供する連晶シリコアルミノリン酸塩は、プロトン型（Ｈ＋型）のシリコアルミノリン酸塩又はアンモニア型（ＮＨ４＋型）の連晶シリコアルミノリン酸塩のいずれか１種以上であることが好ましい。これにより、連晶シリコアルミノリン酸塩への金属の含有がより効率的に行える傾向にある。
【００３５】
連晶シリコアルミノリン酸塩をプロトン型（Ｈ＋型）の連晶シリコアルミノリン酸塩とするためには、例えば、金属含有工程の前に連晶シリコアルミノリン酸塩を、大気中、４００℃以上で焼成することが挙げられる。また、連晶シリコアルミノリン酸塩をアンモニア型（ＮＨ４＋型）の連晶シリコアルミノリン酸塩にするには、例えば、金属含有工程の前に連晶シリコアルミノリン酸塩を塩化アンモニウム水溶液でイオン交換することを挙げられる。
【００３６】
金属含有工程において使用する原料は、連晶シリコアルミノリン酸塩に含有させる金属を含む硝酸塩、硫酸塩、酢酸塩、塩化物、錯塩、酸化物及び複合酸化物の群から選ばれるいずれか、並びにこれらの混合物を使用することができる。
【００３７】
金属含有工程において、連晶シリコアルミノリン酸塩に金属が含有されれば、その含有方法は任意の方法を選択することができる。含有方法として、イオン交換法、含浸担持法、蒸発乾固法、共沈法、析出沈殿法又は物理混合法などの方法を例示することができる。
【００３８】
金属の含有量は任意であるが、例えば、連晶シリコアルミノリン酸塩の重量に対して、含有された金属の重量が０．３重量％以上、更には０．６重量％以上、また更には０．８重量％以上となるように連晶シリコアルミノリン酸塩に金属を含有させることを挙げることができる。一方、金属の含有量が５重量％以下、更には４重量％以下、また更には３重量％以下となるように金属を連晶シリコアルミノリン酸塩に含有させれば、金属含有による窒素酸化物還元特性の向上が得られやすくなる傾向にある。
【００３９】
本発明の製造方法では、金属含有工程を得た連晶シリコアルミノ酸塩をか焼するか焼工程を有することが好ましい。これにより、連晶シリコアルミノリン酸塩と金属とがより強固に結合しやすくなる。
【００４０】
金属含有工程において連晶シリコアルミノリン酸塩に取り込まれた硝酸、硫酸、酢酸等の塩類が除去できれば、か焼の方法は任意の方法を適用することができる。か焼方法として、例えば、大気中または酸素ガスなどの酸化雰囲気下、或いは窒素、ヘリウム等の不活性雰囲気下で、４００℃以上、１０００℃以下の温度で金属含有工程を得た連晶シリコアルミノ酸塩を処理することが挙げられる。
【００４１】
本発明の製造方法において、金属含有工程に供する連晶シリコアルミノリン酸塩は、ＡＥＩ構造の割合が５０％を超える、すなわち、その構造において、ＣＨＡ構造よりもＡＥＩ構造が多い連晶シリコアルミノリン酸塩である。そのため、その粉末Ｘ線回折パターンにおいて、面間隔５．２４±０．１Åに相当するＸ線回折ピーク（ＣｕＫα線を線源とした場合の２θ＝１６．９３±０．１°にピークトップを有するＸ線回折ピーク）を有し、なおかつ、面間隔５．１６±０．１Åに相当するＸ線回折ピーク（ＣｕＫα線を線源とした場合の２θ＝１７．１８±０．１°にピークトップを有するＸ線回折ピーク）を実質的に有さないパターンを示す。
【００４２】
さらに、金属含有工程に供する連晶シリコアルミノリン酸塩は、その粉末Ｘ線回折パターンにおいて、面間隔５．２４±０．１Åに相当するピーク（ＣｕＫα線を線源とした場合の２θ＝１６．９３±０．１°にピークトップを有するＸ線回折ピーク）と面間隔４．１７±０．０５Åに相当するピーク（ＣｕＫα線を線源とした場合の２θ＝２１．３１±０．１°にピークトップを有するＸ線回折ピーク）とを有することが好ましい。なお、このような連晶シリコアルミノリン酸塩は、面間隔４．１６±０．０５Åに相当するピークが、面間隔５．２２±０．１Åに相当するピークよりも強度が高くなる場合がある。
【００４３】
金属含有工程に供する連晶シリコアルミノリン酸塩は、以下の表１に示す粉末Ｘ線回折パターンを有することが更に好ましい。
【００４４】
【表１】
2014080345.tif 000003
【００４５】
本発明の製造方法において、金属含有工程に供する連晶シリコアルミノリン酸塩は固体酸量が高いことが好ましい。固体酸量が高いことで、得られる金属含有連晶シリコアルミノリン酸塩が高い窒素酸化物還元率を示す窒素酸化物還元触媒となりやすい。従って、金属含有工程に供する連晶シリコアルミノリン酸塩の固体酸量は０．５ｍｍｏｌ／ｇ以上であることが好ましく、０．６ｍｍｏｌ／ｇ以上であることがより好ましく、０．７ｍｍｏｌ／ｇ以上であることが更に好ましい。固体酸量が０．５ｍｍｏｌ／ｇ以上であることで、得られる金属含有連晶シリコアルミノリン酸塩が、より高い窒素酸化物還元率を示す窒素酸化物還元触媒となりやすい。固体酸量が多いほど、窒素酸化物還元率は高くなる傾向にある。その一方で、固体酸量が多くなりすぎると結晶構造が不安定になる場合がある。そのため、固体酸量が１．４ｍｍｏｌ／ｇ以下、更には１．２ｍｍｏｌ／ｇ以下、また更には１．０ｍｍｏｌ／ｇ以下であることで、得られる金属含有連晶シリコアルミノリン酸塩が、窒素酸化物還元率が高く、なおかつ、結晶構造が安定したものとなりやすい。
【００４６】
ここで、「固体酸」とは、シリコアルミノリン酸塩の触媒活性を評価する指標となるものである。
【００４７】
固体酸は、一般的なＮＨ３−ＴＰＤ法により確認及び定量することができる。固体酸はアンモニア（ＮＨ３）を吸着する性質を有する。ＮＨ３−ＴＰＤ法は、この性質を利用した測定法であり、シリコアルミノリン酸塩にアンモニアを吸着及び脱離させ、特定の温度範囲においてシリコアルミノ酸塩から脱離されるアンモニアを確認及び定量し、これを固体酸として確認及び定量する測定方法である。
【００４８】
ＮＨ３−ＴＰＤ法としては、以下の３つの工程を有する方法を例示することができる。
【００４９】
１）シリコアルミノリン酸塩に吸着したガスや水分等を除去する前処理工程
２）アンモニアをシリコアルミノリン酸塩に吸着させるアンモニア吸着工程、及び
３）シリコアルミノリン酸塩に吸着されたアンモニアを、そこから脱離させるアンモニア脱離工程
【００５０】
前処理工程としては、処理温度４００〜６００℃で不活性ガスをシリコアルミノリン酸塩に流通させることが例示できる。また、アンモニア吸着工程としては、処理温度１００〜１５０℃で、１〜２０容量％のアンモニアを含む不活性ガスをシリコアルミノリン酸塩に流通させることが例示できる。さらに、アンモニア脱離工程としては、不活性ガスをシリコアルミノリン酸塩に流通しながら１００℃〜７００℃程度まで昇温することが例示できる。
【００５１】
アンモニア脱離工程において、脱離したアンモニアを確認及び定量することで、固体酸の確認及び定量ができる。なお、シリコアルミノリン酸塩に吸着されるアンモニアは、物理的に吸着されるアンモニアと、固体酸により吸着されるアンモニアがある。固体酸の確認及び定量を行う際は、この両者を分離する必要がある。例えば、２５０〜４５０℃の温度で脱離したアンモニアのピークをもって固体酸の存在が確認でき、当該ピークに相当するアンモニア量を定量し、これを固体酸量とみなすことが挙げられる。
【００５２】
金属含有工程に供する連晶シリコアルミノリン酸塩は、窒素酸化物還元触媒として使用できる程度の粒径を有していればよい。このような粒径として、平均粒径が１０μｍ以下、更には７μｍ以下、また更には５μｍ以下を挙げることができる。また、平均粒径が０．５μｍ以上であることで、ハニカム等の触媒担体に塗布する際の操作性（ハンドリング）が高くなる。窒素酸化物還元特性と操作性のバランスをとる観点から、平均粒径は０．５μｍ以上であればよく、更には１μｍ以上であればよい。
【００５３】
金属含有工程に供するのに好ましい連晶シリコアルミノリン酸塩は、例えば、３級アミンを含む混合物を結晶化する結晶化工程を有する製造方法により得ることができる。
【００５４】
従来報告されている、連晶シリコアルミノリン酸塩の製造方法においては、有機鉱化剤（Ｓｔｒｕｃｔｕｒｅ  ｄｉｒｅｃｔｉｎｇ  ａｇｅｎｔｓ；以下、「ＳＤＡ」とする）として４級アミン、例えば、水酸化テトラエチルアンモニウム（以下、「ＴＥＡＯＨ」とする）を含む化合物を使用して結晶化することが必須であった。これに対し、金属含有工程に供するのに好ましいシリコアルミノ酸塩を得る結晶化工程では、４級アミンを含む化合物を必須の成分とすることなく、連晶シリコアルミノリン酸塩を結晶化することができる。
【００５５】
結晶化工程では、３級アミンを含む混合物を結晶化する。これにより、本発明の金属含有工程に供するのに好ましい連晶シリコアルミノリン酸塩が得られる易くなる。
【００５６】
結晶化工程において、３級アミンは、トリエチルアミン、メチルジエチルアミン、ジエチルプロピルアミン、エチルジプロピルアミン、及び、ジエチルイソプロピルアミンの群から選ばれる少なくとも１種であることが好ましく、トリエチルアミンであることがより好ましい。
【００５７】
結晶化工程では、ＳＤＡとしてトリエチルアミン含み、かつ、ケイ素（Ｓｉ）源、リン（Ｐ）源、アルミニウム（Ａｌ）源及び水（Ｈ２Ｏ）を含む混合物を結晶化することが好ましい。
【００５８】
ケイ素源、リン源及びアルミニウム源の各原料は任意のものを選択することができる。これらの原料として以下のものを例示することができる。
【００５９】
ケイ素源として、コロイダルシリカ、シリカゾル及び水ガラスの群からなる少なくとも１種の水溶性ケイ素化合物又は溶媒に分散されたケイ素化合物、無定形シリカ、フュームドシリカ及びケイ酸ナトリウムの群からなる少なくとも１種の固体状ケイ素化合物、及びオルトケイ酸エチルなどの有機ケイ素化合物、並びにこれらの混合物を挙げることができる。
【００６０】
リン源として、正リン酸及び亜リン酸のいずれか１種以上の水溶性リン化合物、ピロリン酸などの縮合リン酸及びリン酸カルシウムのいずれか１種以上の固体状リン化合物、並びにこれらの混合物を挙げることができる。
【００６１】
アルミニウム源として、硫酸アルミニウム溶液、アルミン酸ソーダ溶液及びアルミナゾルの群から選ばれる少なくとも１種の水溶性アルミニウム化合物又は溶媒に分散されたアルミニウム化合物、無定形アルミナ、擬ベーマイト、ベーマイト、水酸化アルミニウム、硫酸アルミニウム及びアルミン酸ナトリウムの群から選ばれる少なくとも１種の固体状アルミニウム化合物、及び、アルミニウムイソプロポキシドなどの有機アルミニウム化合物、並びにこれらの混合物を挙げることができる。
【００６２】
さらには、ケイ素、リン及びアルミニウムの群から選ばれる２種以上を含む化合物も、原料として使用することができる。このような化合物としては、アルミノリン酸ゲルや、シリコアルミノリン酸ゲルなどを例示することができる。
【００６３】
混合物は、これら原料と水及びＳＤＡを混合することによって得られる。混合物を得る際の原料等の混合方法は、任意の方法を使用することができる。例えば、各原料、水及びＳＤＡを１つずつ順番に混合してもよく、２つ以上の原料等を同時に混合してもよい。
【００６４】
得られた混合物は、必要に応じてｐＨを調整してもよい。混合物のｐＨを調整する場合は、例えば、塩酸、硫酸又はフッ酸などの酸、又は、水酸化ナトリウム、水酸化カリウム又は水酸化アンモニウムなどのアルカリを、混合物に混合すればよい。
【００６５】
結晶化工程において、混合物のケイ素、リン、アルミニウム、水及びＳＤＡの組成は、混合物中のケイ素、リン及びアルミニウムを、それぞれＳｉＯ２、Ｐ２Ｏ５及びＡｌ２Ｏ３とみなしたとき、以下の組成であることが好ましい。
【００６６】
Ｐ２Ｏ５／Ａｌ２Ｏ３      ０．７以上、１．５以下
ＳｉＯ２／Ａｌ２Ｏ３      ０．１以上、１．２以下
Ｈ２Ｏ／Ａｌ２Ｏ３            ５以上、１００以下
ＳＤＡ／Ａｌ２Ｏ３        ０．５以上、５以下
【００６７】
なお、上記組成における各割合はモル比である。
【００６８】
混合物のリンとアルミニウムの割合は、モル比でＰ２Ｏ５／Ａｌ２Ｏ３が０．７以上であることが好ましく、０．８以上であることがより好ましい。Ｐ２Ｏ５／Ａｌ２Ｏ３が０．７以上であることで、得られる連晶シリコアルミノリン酸塩の収量が多くなりやすい。一方、Ｐ２Ｏ５／Ａｌ２Ｏ３が１．５以下、さらには１．２以下であれば、より短い結晶化時間で連晶シリコアルミノリン酸塩が得られやすくなる。
【００６９】
混合物のケイ素とアルミニウムの割合は、モル比でＳｉＯ２／Ａｌ２Ｏ３が０．１以上であることが好ましく、０．２以上であることがより好ましい。ＳｉＯ２／Ａｌ２Ｏ３が０．１以上であることで、固体酸量がより多い連晶シリコアルミノリン酸塩が得られやすくなる。一方、ＳｉＯ２／Ａｌ２Ｏ３が１．２以下、さらには０．８以下であればより短い結晶化時間で連晶シリコアルミノリン酸塩が得られやすくなる。
【００７０】
混合物の水とアルミニウムの割合は、モル比でＨ２Ｏ／Ａｌ２Ｏ３が５以上であることが好ましく、１５以上であることがより好ましい。Ｈ２Ｏ／Ａｌ２Ｏ３が５以上であることで、得られる混合物が、流動性に富んだものとなる。これにより、混合物がより操作性に優れたものになり易い。混合物中のＨ２Ｏ／Ａｌ２Ｏ３は小さいことが好ましいが、Ｈ２Ｏ／Ａｌ２Ｏ３が１００以下、さらには７０以下であれば、結晶化に適した流動性を有した混合物となる。更に、Ｈ２Ｏ／Ａｌ２Ｏ３が６０以下となることで、より濃い濃度での結晶化が行えるため、工業的生産において有利になりやすい。
【００７１】
混合物中のＳＤＡとアルミニウムの割合は、モル比でＳＤＡ／Ａｌ２Ｏ３が０．５以上であることが好ましく、１以上であることがより好ましい。これにより、固体酸量がより多い連晶シリコアルミノリン酸塩が得られやすくなる。ＳＤＡ／Ａｌ２Ｏ３は大きいほど、連晶シリコアルミノリン酸塩がより得られやすくなる。ＳＤＡ／Ａｌ２Ｏ３が５以下、更には４以下、また更には３以下であれば、固体酸量の多い連晶シリコアルミノリン酸塩がより得られやすくなる。
【００７２】
結晶化工程では、混合物は種晶を含んでいることが好ましい。混合物が種晶を含むことで、短い結晶化時間で連晶シリコアルミノリン酸塩が得られやすくなる。
【００７３】
混合物は種晶を０．０５重量％以上含むことが好ましく、０．１重量％以上含むことがより好ましく、０．５重量％以上含むことが更に好ましい。混合物が種晶を０．０５重量％以上含むことで、結晶化の時間が短縮されやすくなる。これに加え、混合物が種晶を含むことで、得られる連晶シリコアルミノリン酸塩の結晶粒径が均一になりやすい。得られる連晶シリコアルミノリン酸塩の結晶粒径が均一になれば、混合物における種晶含有量は任意である。そのため、種晶含有量の上限として、例えば、１０重量％以下、さらには５重量％以下、また更には２重量％以下を挙げることができる。
【００７４】
なお、混合物に含まれる種晶の含有量（重量％）とは、当該種晶を除く混合物中のケイ素、リン及びアルミニウムを、それぞれＳｉＯ２、Ｐ２Ｏ５及びＡｌ２Ｏ３とみなしたときの合計重量に対する、種晶の重量の割合である。
【００７５】
さらに、種晶の種類はシリコアルミノリン酸塩であることが好ましく、連晶シリコアルミノリン酸塩であることがより好ましく、ＡＥＩ構造が５０％を超える連晶シリコアルミノリン酸塩であることが更に好ましい。
【００７６】
金属含有工程に供するのに好ましい連晶シリコアルミノリン酸塩を得るための好ましい混合物として以下の組成の混合物を例示することができる。
【００７７】
Ｐ２Ｏ５／Ａｌ２Ｏ３      ０．８以上、１．２以下
ＳｉＯ２／Ａｌ２Ｏ３      ０．２以上、０．８以下
Ｈ２Ｏ／Ａｌ２Ｏ３        １５以上、６０以下
ＳＤＡ／Ａｌ２Ｏ３        １以上、３以下
種晶                      ０重量％以上、５重量％以下
【００７８】
なお、上記組成における各割合はモル比であり、ＳＤＡはトリエチルアミン、種晶は連晶シリコアルミノリン酸塩である。
【００７９】
結晶化工程においては、混合物が結晶化すれば、その結晶化方法は適宜選択することができる。好ましい結晶化方法として、混合物を水熱処理することが挙げられる。水熱処理は、混合物を密閉耐圧容器に入れ、これを加熱すればよい。
【００８０】
結晶化温度は１３０℃以上であることが好ましく、１５０℃以上であることがより好ましい。結晶化温度が１３０℃以上であれば、比較的短い結晶化時間、例えば、１００時間以下、さらには８０時間以下で連晶シリコアルミノリン酸塩が結晶化する。結晶化温度が高いほど、結晶化時間が短くなりやすい。しかしながら、例えば、結晶化温度が２２０℃以下、更には２００℃以下であれば、５時間以上、さらには１０時間以上、また更には１５時間以上の結晶化時間であっても、連晶シリコアルミノリン酸塩が結晶化しやすくなる。
【００８１】
結晶化工程では、混合物を攪拌しながら結晶化することが好ましい。これにより、得られる連晶シリコアルミノリン酸塩の粒径がより均一になりやすい。
【００８２】
金属含有工程に供するのに好ましい連晶シリコアルミノリン酸塩の製造方法では、さらに、洗浄工程及び乾燥工程を有していてもよい。
【００８３】
洗浄工程では、結晶化後の連晶シリコアルミノリン酸塩は、ろ過、デカンテーション又は遠心分離などの任意の固液分離法により液相と分離される。固液分離後の連晶シリコアルミノリン酸塩は、適宜、水洗してもよい。
【００８４】
乾燥工程では、ろ過後の連晶シリコアルミノリン酸塩を乾燥する。乾燥方法としては、大気中、９０℃以上、１２０℃以下で、５時間以上乾燥する方法を例示することができる。
【００８５】
金属含有工程に供するのに好ましい連晶シリコアルミノリン酸塩の製造方法では、焼成工程及び再洗浄工程を有していてもよい。
【００８６】
焼成工程においては、乾燥後の連晶シリコアルミノリン酸塩を焼成する。これにより、結晶化の際にシリコアルミノリン酸塩に取り込まれたＳＤＡを除去することができる。連晶シリコアルミノリン酸塩からＳＤＡが除去されることにより、窒素酸化物還元触媒として得られた連晶シリコアルミノリン酸塩を使用する場合に、これがより高い窒素酸化物還元特性を示しやすい。
【００８７】
焼成工程では、連晶シリコアルミノリン酸塩からＳＤＡが除去できれば任意の焼成方法を適用することができる。このような焼成方法として、例えば、大気中又は酸素ガスなどの酸化雰囲気下で、４００℃以上、８００℃以下の焼成温度で焼成することが挙げられる。
【００８８】
また、再洗浄工程においては、連晶シリコアルミノリン酸塩を再洗浄する。原料としてアルカリ金属等を含むものを使用して連晶シリコアルミノリン酸塩を結晶化した場合、これらアルカリ金属等の原料由来の金属が連晶シリコアルミノリン酸塩の表面や細孔など残存することがある。
【００８９】
再洗浄工程では、連晶シリコアルミノリン酸塩に残存した原料由来の金属を、そこから除去することができれば任意の洗浄方法を適用することができる。このような再洗浄方法として、例えば、酸洗浄やイオン交換を挙げることができる。
【００９０】
上記の焼成工程及び再洗浄工程は、必要に応じて行うことができる。そのため、焼成工程のみ若しくは再洗浄工程のみの、いずれか一方を行ってもよい。また、焼成工程及び再洗浄工程の両者を行う場合、これらの順番はいずれを先に行ってもよい。
【００９１】
本発明の製造方法では、このようにして得られた連晶シリコアルミノリン酸塩を金属含有工程に供すること、すなわち、３級アミンを含む混合物を結晶化する結晶化工程、該結晶化工程により得られた連晶シリコアルミノリン酸塩に金属を含有する金属含有工程とすることがより好ましい。
【００９２】
本発明のＣＨＡ構造及びＡＥＩ構造を有するシリコアルミノリン酸塩（連晶シリコアルミノリン酸塩）は窒素酸化物還元触媒、好ましくは窒素酸化物の選択的接触還元触媒（Ｓｅｌｅｃｔｉｖｅ  ｃａｔａｌｙｔｉｃ  ｒｅｄｕｃｔｉｏｎ；以下、「ＳＣＲ触媒」とする。）とすることができる。本発明の連晶シリコアルミノリン酸塩はそのままでも窒素酸化物還元触媒として使用することができるが、ハニカム等の触媒担体に付着等させて使用することもできる。
【００９３】
本発明の連晶シリコアルミノリン酸塩を、窒素酸化物還元触媒又はＳＣＲ触媒（以下、これらを合わせて「窒素酸化物還元触媒等」とする）とすることにより、水分を含む雰囲気にこれが晒された前後の窒素酸化物還元率の変化が小さい窒素酸化物還元触媒等となる。本発明の連晶シリコアルミノリン酸塩は、例えば、水和処理前の窒素酸化物還元率に対する水和処理後の窒素酸化物還元率（以下、「水和還元維持率」とする。）は、例えば、５００℃における水和還元維持率は９０％以上であり、３００℃における水和還元維持率は８５％以上であり、２００℃における水和還元維持率が８５％以上であり、１５０℃における水和還元維持率が７５％以上であることが挙げられる。
【００９４】
ここで、水和処理とは、水分を含む雰囲気にシリコアルミノリン酸塩を晒す処理であり、その条件に一般化又は規格化されたものはない。水和処理として、６０℃以上、９０℃以下の飽和水蒸気雰囲気下に連晶シリコアルミノリン酸塩を１日以上、１００日間以下、静置して処理することを例示することができる。
【００９５】
本発明の連晶シリコアルミノリン酸塩を窒素酸化物還元触媒等として使用した場合、水分を含む雰囲気にこれが晒された前後の窒素酸化物還元率の変化が小さいことに加え、高温下に晒された場合、更には水分を含む高温下に晒された場合であっても、窒素酸化物還元率が高いこと好ましい。
【００９６】
従って、本発明の連晶シリコアルミノリン酸塩の、耐久処理後の窒素酸化物還元率は、例えば、５００℃において７０％以上であることが挙げられる。特に、本発明の連晶シリコアルミノリン酸塩は、低温下における耐久処理後の窒素酸化物還元率が高いことが好ましく、耐久処理後の窒素酸化物還元率は、３００℃において８５％以上であり、２００℃おいて８０％以上であることが挙げられる。更には、本発明の連晶シリコアルミノリン酸塩は、より低温下での窒素酸化物還元率が高く、例えば、１５０℃における窒素酸化物還元率は、６５％以上、更には７０％を超え、また更には７２％以上であることが挙げられる。
【００９７】
ここで、耐久処理とは、連晶シリコアルミノ酸塩を高温下に晒す処理、すなわち、連晶シリコアルミノリン酸塩を窒素酸化物還元触媒として高温下で長期間使用した後の状態と同等の状態にするための処理である。耐久処理には、一般化又は規格化された条件はない。耐久処理として、例えば、１０体積％以上、２０体積％以下の水蒸気を含有ガスの流通下に、８００℃以上、１０００℃以下で、１時間以上、２４時間以下で連晶シリコアルミノリン酸塩を静置して処理することを挙げることができる。
【００９８】
ここで、窒素酸化物還元率とは、窒素酸化物を含有する処理ガスを窒素酸化物還元触媒等に接触させる場合において、当該接触前の処理ガス中の窒素酸化物の濃度に対する、当該接触により還元された処理ガス中の窒素酸化物の濃度である。これは、以下の式（２）により求めることができる。
【００９９】
窒素酸化物還元率（％）
＝｛１−（接触後の処理ガス中の窒素酸化物濃度／接触前の処理ガス中の窒素酸化物濃度）｝×１００                  （２）
【０１００】
ＳＣＲ触媒の窒素酸化物還元率の評価方法は、一般化又は規格化された条件はない。ＳＣＲ触媒の窒素酸化物還元率の評価方法として、例えば、実施例に示した方法や、窒素酸化物を含有するガスとアンモニアを体積比で１対１で含有する混合ガスを触媒に流通し、これにより混合ガス中の窒素酸化物を還元させ、流通前後の混合ガス中の窒素酸化物濃度を測定し、上記の式（２）より求めることが挙げられる。
【０１０１】
なお、このＳＣＲ触媒反応の場合、還元剤としてアンモニアを使用している。そのため、この場合の窒素酸化物還元率は、いわゆるアンモニアＳＣＲ触媒として窒素酸化物還元率の値である。
【０１０２】
本発明の連晶シリコアルミノリン酸塩は水分を含む雰囲気下に晒されても窒素酸化物還元率の低下が少ない。そのため、本発明の連晶シリコアルミノリン酸塩からなる窒素酸化物還元触媒等は、例えば、工場排ガスや自動車排ガスなどの排気ガス処理システムに使用することができる。
【発明の効果】
【０１０３】
本発明により、水分を含む雰囲気に晒されても窒素酸化物還元率の低下が少ないシリコアルミノリン酸塩を提供することができる。
【０１０４】
さらに、本発明の連晶シリコアルミノリン酸塩により、水分を含む雰囲気に晒されても窒素酸化物還元率の低下が少ない窒素酸化物還元触媒、及びこれを用いた窒素酸化物の還元方法を提供することができる。特に、本発明の連晶シリコアルミノリン酸塩により、水分を含む雰囲気に晒されても、５００℃未満、更には２００℃以下、また更には１５０℃以下の低温下における窒素酸化物還元率の低下が少ない窒素酸化物還元触媒を提供することができる。そのため、本発明の連晶シリコアルミノリン酸塩及びこれを用いた窒素酸化物還元触媒は、水分を含む雰囲気に晒された後であっても窒素酸化物還元特性の低下が少なく、いわゆる耐水性が高い窒素酸化物還元触媒とすることができる。
【０１０５】
さらに、本発明の製造方法により、水分を含む雰囲気に晒されても窒素酸化物還元率の低下が少ないシリコアルミノリン酸塩の製造方法を提供する事ができる。
【図面の簡単な説明】
【０１０６】
【図１】実施例１で得られた連晶シリコアルミノリン酸塩のＳＥＭ写真を示す図である（図中スケールは５μｍ）。
【図２】実施例１で得られた連晶シリコアルミノリン酸塩のＸ線回折パターンを示す図である。
【実施例】
【０１０７】
次に、本発明を実施例によりさらに具体的に説明するが、本発明はこれらの実施例によって何等限定されるものではない。
【０１０８】
（組成、銅含有量の測定）
組成分析は誘導結合プラズマ発光分析法（ＩＣＰ法）により行った。すなわち、試料をフッ酸と硝酸の混合溶液に溶解させ、測定溶液を調製した。一般的な誘導結合プラズマ発光分析装置（商品名：ＯＰＴＩＭＡ３０００ＤＶ、ＰＥＲＫＩＮ  ＥＬＭＥＲ製）を用いて、得られた測定溶液を測定することで、試料の組成を測定し、銅の含有量を求めた。
【０１０９】
（平均結晶粒径の測定）
一般的な走査型電子顕微鏡（商品名：ＪＳＭ−６３９０ＬＶ型、日本電子社製）を用い、試料を走査型電子顕微鏡（以下、「ＳＥＭ」とする）観察した。ＳＥＭ観察の倍率は１０００〜２０００倍とした。ＳＥＭ観察により得られた試料のＳＥＭ像から、１５０個の結晶粒子を任意に選択しその大きさを測定した。得られた測定値の平均値を求め、試料の平均結晶粒径とした。
【０１１０】
（粉末Ｘ線回折測定）
一般的なＸ線回折装置（商品名：ＭＸＰ−３、マックサイエンス社製）を使用し、試料のＸ線回折測定をした。線源にはＣｕＫα線（λ＝１．５４０５Å）を用い、測定モードはステップスキャン、スキャン条件はステップ幅０．０２°、計測時間は１秒、および測定範囲は２θとして５°から４０°の範囲で測定した。
【０１１１】
得られた試料の粉末Ｘ線回折パターンの各ピーク強度は面間隔９．３０±０．１５Åのピーク強度に対する相対強度として求めた。
【０１１２】
更に、ＤＩＦＦａＸプログラム（ｖ１．８１３）を使用して、得られたＸ線回折パターンを解析し、試料の連晶比を求めた。
【０１１３】
（固体酸量の測定）
試料の固体酸量の測定は、以下に示したＮＨ３−ＴＰＤ法により行った。
【０１１４】
測定に先立ち、試料を加圧成形し、粉砕した後、２０〜３０メッシュに整粒した。整粒後の試料を０．１ｇ量りとり、これを固定床常圧流通式反応管（以下、単に「反応管」とする）に充填した。
【０１１５】
試料が充填された反応管にヘリウムガスを流しながら、これを５００℃まで加熱した。これにより、試料とヘリウムガスとを接触させた。５００℃で１時間保持した後、試料が充填された反応管を１００℃まで冷却した。
【０１１６】
冷却後、試料が充填された反応管の温度を１００℃に保持しながら、１０体積％のアンモニアを含むアンモニア−ヘリウム混合ガスを流速６０ｍＬ／ｍｉｎで１時間これに流した。これにより、試料にアンモニアを吸着させた。試料へのアンモニア吸着後、アンモニア−ヘリウム混合ガスを止め、その代わりにヘリウムガスを６０ｍＬ／ｍｉｎで１時間流した。これにより、反応管の雰囲気中に残存するアンモニアガス、すなわち、試料に吸着されていないアンモニアを、反応管から除去した。
【０１１７】
その後、流速６０ｍＬ／ｍｉｎでヘリウムガスを流しながら、１０℃／ｍｉｎの昇温速度で１００℃から７００℃まで試料を昇温した。これにより、試料に吸着されたアンモニアを、試料から脱離させた。試料から脱離されるアンモニアは、熱伝導度検出器（ＴＣＤ）を備えたガスクロマトグラフによって連続的に定量され、これによりアンモニアの脱離スペクトルを得た。
【０１１８】
得られた脱離スペクトルにおいて、脱離温度１００℃以上２５０℃未満にピークトップを持つ脱離ピークを試料へ物理吸着したアンモニアの脱離に由来するピーク（以下、「物理吸着ピーク」とする）とみなし、脱離温度２５０℃以上４５０℃以下にピークトップを持つ脱離ピークを試料の固体酸に由来するピーク（以下、「固体酸ピーク」とする）とみなした。
【０１１９】
脱離スペクトルにおける固体酸ピークのピーク面積を求め、これと、予め測定したアンモニア量（ｍｍｏｌ）が既知のガス（３０ｍＬの１０容量％アンモニア−ヘリウム混合ガス）のＮＨ３−ＴＰＤピークのピーク面積との比を求めた。これにより固体酸ピークに相当するアンモニア脱離量（ｍｍｏｌ）を求め、以下の式により、試料の固体酸量を求めた。
【０１２０】
試料の固体酸量（ｍｍｏｌ／ｇ）
＝固体酸ピークに相当するアンモニア脱離量（ｍｍｏｌ）
／ＣＨＡ構造及びＡＥＩ構造を有するシリコアルミノリン酸塩質量（ｇ）
【０１２１】
（ＢＥＴ表面積の測定）
一般的な表面積測定装置（商品名：ＯＭＮＩＳＯＲＰ  ３６０ＣＸ型、コールター社製）を用い、試料のＢＥＴ表面積を測定した。試料は真空排気下、３５０℃で２時間の前処理をおこなった。前処理後の試料を約０．１ｇ量りとった後、液体窒素温度における当該試料の窒素吸着等温線の相対圧０．０１から０．０５の範囲の窒素吸着量からＢＥＴ表面積を算出した。
【０１２２】
（窒素酸化物還元率の測定方法）
試料の窒素酸化物還元率は、以下に示すアンモニアＳＣＲ方法により測定した。
【０１２３】
測定に先立ち、試料を加圧成形し、粉砕した後、１２〜２０メッシュに整粒した。整粒した試料を１．５ｍＬ量りとり、これを反応管に充填して窒素酸化物還元触媒とした。その後、１５０℃、２００℃、３００℃、又は５００℃のいずれかの温度で、窒素酸化物を含む以下の組成からなる処理ガスを当該反応管に流通させた。なお、その他の条件は、処理ガスの流量を１．５Ｌ／ｍｉｎ、及び空間速度（ＳＶ）を６０，０００ｈｒ−１として測定を行った。
【０１２４】
処理ガス組成  ＮＯ    ２００ｐｐｍ
ＮＨ３  ２００ｐｐｍ
Ｏ２      １０容量％
Ｈ２Ｏ      ３容量％
残部            Ｎ２
【０１２５】
反応管に流通させた処理ガス中の窒素酸化物濃度（２００ｐｐｍ）に対する、試料流通後の処理ガス中の窒素酸化物濃度（ｐｐｍ）を求め、上記（２）式に従って、窒素酸化物還元率を求めた。
【０１２６】
実施例１
（シリコアルミノリン酸塩の作製）
水１６９０ｇ、８５％リン酸水溶液（特級試薬、キシダ化学製）５５９ｇ、３０％コロイダルシリカ（ＳＴ−Ｎ３０、日産化学製）２８４ｇ、トリエチルアミン（以下、「ＴＥＡ」とする；特級試薬、キシダ化学製）７４４ｇ、及び、７７％擬ベーマイト（Ｐｕｒａｌ  ＳＢ、サソール製）３２２ｇを混合し、次の組成の反応混合物を調製した。
【０１２７】
Ｐ２Ｏ５／Ａｌ２Ｏ３＝１．０
ＳｉＯ２／Ａｌ２Ｏ３＝０．６
Ｈ２Ｏ／Ａｌ２Ｏ３＝５０
ＴＥＡ／Ａｌ２Ｏ３＝３
【０１２８】
この反応混合物を４Ｌのステンレス製密閉耐圧容器に入れ、２７０ｒｐｍで撹拌しながら１８０℃で６９時間保持することで、これを結晶化して生成物を得た。
【０１２９】
得られた生成物はろ過、水洗し、その後、大気中、１１０℃で一晩乾燥した。乾燥後の生成物を、空気中、６００℃で２時間焼成した。
【０１３０】
粉末Ｘ線回折パターンから得られた、焼成後の生成物の面間隔値（ｄ値）及び相対強度を表２に示す。なお、表は相対強度２％以上の回折ピークのみを記載した。
【０１３１】
【表２】
2014080345.tif 000004
【０１３２】
得られたシリコアルミノリン酸塩の連晶比はＡＥＩ構造の割合が６０％（ＣＨＡ／ＡＥＩ＝０．６６７）であり、組成が以下の式で表される連晶シリコアルミノリン酸塩であった。
【０１３３】
（Ｓｉ０．０９Ａｌ０．４９Ｐ０．４２）Ｏ２
【０１３４】
また、当該連晶シリコアルミノリン酸塩の平均粒径は４．３μｍ、固体酸量は０．９１ｍｍｏｌ／ｇ、ＢＥＴ表面積は７２２ｍ２／ｇであった。
【０１３５】
（窒素酸化物還元触媒の作製）
得られた連晶シリコアルミノリン酸塩を６００℃で２時間焼成した。純水２．９ｇに硝酸銅三水和物（一級試薬、キシダ化学株式会社製）０．４６ｇを溶解して硝酸銅水溶液を得た。焼成後の試料７．５ｇに得られた硝酸銅水溶液を全量滴下した後、乳鉢で１０分間混練した。
【０１３６】
混練後の試料を１１０℃で一晩乾燥した後、大気中、５００℃、１時間焼成して銅含有連晶シリコアルミノリン酸塩を得た。得られた銅含有連晶シリコアルミノリン酸塩の銅含有量は１．６重量％であった。
【０１３７】
（水和処理）
得られた銅含有連晶シリコアルミノリン酸塩５ｇをシャーレに量りとり、底部に純水を含むデシケーターにこれを配置した後、デシケーターを密閉した。当該デシケーターを８０℃に保持した乾燥機中に配置することにより、銅含有連晶シリコアルミノリン酸塩を８０℃の飽和水蒸気濃度（２９１ｇ／ｍ３）雰囲気下に置いた。当該雰囲気下に８日間、２０日間、及び８０日間静置することにより、銅含有連晶シリコアルミノリン酸塩を水和処理した。
【０１３８】
焼成後（すなわち、水和処理前）の銅含有連晶シリコアルミノリン酸塩、及び各期間で水和処理を施した後の銅含有連晶シリコアルミノリン酸塩について、以下の条件で耐久処理を施した。
【０１３９】
処理ガス組成  Ｈ２Ｏ  １０容量％
残部    Ａｉｒ
処理ガス流量          ０．３リットル／分
処理ガス／触媒容量比  １００／分
触媒温度              ９００℃（昇温速度１０℃／分）
空間速度              ６，０００ｈｒ−１
処理時間              １時間（９００℃保持時間）
【０１４０】
耐久処理後、１５０℃、２００℃、及び、３００℃の各温度で、低温における窒素酸化物還元率及び水和還元維持率を評価した。結果を表３に示す。
【０１４１】
【表３】
2014080345.tif 000005
【０１４２】
表３より、焼成後の窒素酸化物還元率が３００℃において９０％以上と、本発明の連晶シリコアルミノリン酸塩は低温下における窒素酸化物還元率が高いことが確認できた。特に、焼成後の窒素酸化物還元率は２００℃において８５％以上、１５０℃において７０％以上であり、本発明の連晶シリコアルミノリン酸塩は２００℃以下、更には１５０℃以下のより低温下であっても、高い窒素酸化物還元率を有していることが確認できた。
【０１４３】
さらに、焼成後から水和処理後の全期間において、各温度における窒素酸化物還元率が、３００℃において９０％以上、２００℃において８０％以上、及び１５０℃において６６％以上と、本発明の連晶シリコアルミノリン酸塩は、水を含有する雰囲気下に長時間さらされた場合であっても、高い窒素酸化物還元率を有することが確認できた。
【０１４４】
また、水和処理を８日間及び２０日間施した場合の水和還元維持率が、いずれの温度でも、１００％近くであった。これより、本発明のシリコアルミノリン酸塩は、初期状態から窒素酸化物還元率の変動がほとんど生じない窒素酸化物還元触媒等となることが確認できた。
【０１４５】
さらに、水和処理を８０日間施した場合であっても、３００℃及び２００℃における水和還元維持率が１００％近く、窒素酸化物還元率の低下がないだけでなく、１５０℃においても水和還元維持率が９０％以上であった。これより、本発明の連晶シリコアルミノリン酸塩は、２００℃以下の低温下だけでなく、１５０℃以下のより低い温度下においても高い窒素酸化物還元率を維持することが確認できた。
【０１４６】
実施例２
（窒素酸化物還元触媒の作製）
実施例１と同様な方法で連晶シリコアルミノリン酸塩を得た。得られた連晶シリコアルミノリン酸塩を６００℃で２時間焼成した。焼成後の試料を１０．０ｇ量りとり、酢酸銅水溶液に分散させ、スラリーとした。得られたスラリーをｐＨ７．５とし、これを室温度２０時間攪拌することでイオン交換を行った。
【０１４７】
なお、酢酸銅水溶液には、純水１００ｇに酢酸銅（ＩＩ）一水和物（一級試薬、キシダ化学株式会社製）１．０１ｇを溶解したものを使用し、ｐＨ調整には２５％アンモニア水（試薬特級、キシダ化学製）を使用した。
【０１４８】
イオン交換後のスラリーをろ過、洗浄し、１１０℃で一晩乾燥することにより、銅含有連晶シリコアルミノリン酸塩を得た。得られた銅含有連晶シリコアルミノリン酸塩の銅含有量は２．７重量％であった。
【０１４９】
実施例３
（窒素酸化物還元触媒の作製）
実施例１と同様な方法で連晶シリコアルミノリン酸塩を得た。得られた連晶シリコアルミノリン酸塩を６００℃で２時間焼成した。純水２．９ｇに硝酸銅三水和物０．９８ｇを溶解して硝酸銅水溶液を得た。焼成後の試料７．５ｇに得られた硝酸銅水溶液を全量滴下した後、乳鉢で１０分間混練した。
【０１５０】
混練後の連晶シリコアルミノリン酸塩を１１０℃で一晩乾燥した後、空気雰囲気下、５００℃で１時間の焼成を行い、銅含有シリコアルミノリン酸塩を得た。得られた銅含有連晶シリコアルミノリン酸塩の銅含有量は３．４重量％であった。
【０１５１】
実施例４
（シリコアルミノリン酸塩の作製）
水１６９８ｇ、８５％リン酸水溶液５５９ｇ、３０％コロイダルシリカ２８４ｇ、トリエチルアミン７３６ｇ、７７％擬ベーマイト３２２ｇ、及び、種晶４．２ｇを混合し、次の組成の反応混合物を調製した。なお、種晶には、実施例１で得られた連晶シリコアルミノリン酸塩をボールミルで１時間湿式粉砕したものを使用した。
【０１５２】
Ｐ２Ｏ５／Ａｌ２Ｏ３＝１．０
ＳｉＯ２／Ａｌ２Ｏ３＝０．６
Ｈ２Ｏ／Ａｌ２Ｏ３＝５０
ＴＥＡ／Ａｌ２Ｏ３＝３
種晶０．５重量％
【０１５３】
この反応混合物を４Ｌのステンレス製密閉耐圧容器に入れ、２７０ｒｐｍで撹拌しながら１８０℃で６４時間保持し、これを結晶化して生成物を得た。
【０１５４】
得られた生成物はろ過、水洗し、その後、大気中、１１０℃で一晩乾燥した。乾燥後の生成物を、空気中、６００℃で２時間焼成した。
【０１５５】
焼成後の生成物の粉末Ｘ線回折パターンから得られた、面間隔値（ｄ値）及び相対強度を表４に示す。なお、表は相対強度２％以上の回折ピークのみを記載した。
【０１５６】
【表４】
2014080345.tif 000006
【０１５７】
得られたシリコアルミノリン酸塩の連晶比はＡＥＩ構造の割合が６５％（ＣＨＡ／ＡＥＩ＝０．５３８）であり、組成が以下の式で表される連晶シリコアルミノリン酸塩であった。
【０１５８】
（Ｓｉ０．０８Ａｌ０．５０Ｐ０．４２）Ｏ２
【０１５９】
また、当該連晶シリコアルミノリン酸塩の平均粒径は１．２μｍ、固体酸量は０．８０ｍｍｏｌ／ｇ、ＢＥＴ表面積は７４１ｍ２／ｇであった。
【０１６０】
（窒素酸化物還元触媒の作製）
得られた連晶シリコアルミノリン酸塩を６００℃で２時間焼成した。純水２．９ｇに硝酸銅三水和物０．３７ｇを溶解して硝酸銅水溶液を得た。焼成後の試料７．５ｇに得られた硝酸銅水溶液を全量滴下した後、乳鉢で１０分間混練した。
【０１６１】
混練後の連晶シリコアルミノリン酸塩を１１０℃で一晩乾燥した後、空気雰囲気下、５００℃で１時間の焼成を行い、銅含有連晶シリコアルミノリン酸塩を得た。得られた銅含有連晶シリコアルミノリン酸塩の銅含有量は１．３重量％であった。
【０１６２】
実施例５
（シリコアルミノリン酸塩の作製）
水２９．４ｇ、８５％リン酸水溶液８．９ｇ、３０％コロイダルシリカ０．９８ｇ、トリエチルアミン１１．７ｇ、７７％擬ベーマイト５．１ｇ、及び、種晶０．０７ｇを混合し、次の組成の反応混合物を調製した。なお、種晶には、実施例１で得られた連晶シリコアルミノリン酸塩をボールミルで１時間湿式粉砕したものを使用した。
【０１６３】
Ｐ２Ｏ５／Ａｌ２Ｏ３＝１．０
ＳｉＯ２／Ａｌ２Ｏ３＝０．１３
Ｈ２Ｏ／Ａｌ２Ｏ３＝５０
ＴＥＡ／Ａｌ２Ｏ３＝３
種晶０．６重量％
【０１６４】
この反応混合物を８０ｍｌのステンレス製密閉耐圧容器に入れ、水平軸廻りに５５ｒｐｍで回転させながら１８０℃で６３時間保持し、これを結晶化して生成物を得た。
【０１６５】
得られた生成物はろ過、水洗し、その後、大気中、１１０℃で一晩乾燥した。乾燥後の生成物を、空気中、６００℃で２時間焼成した。
【０１６６】
焼成後の生成物の粉末Ｘ線回折パターンから得られた、面間隔値（ｄ値）及び相対強度を表５に示す。なお、表は相対強度２％以上の回折ピークのみを記載した。
【０１６７】
【表５】
2014080345.tif 000007
【０１６８】
得られたシリコアルミノリン酸塩の連晶比はＡＥＩ構造の割合が６０％（ＣＨＡ／ＡＥＩ＝０．６６７）であり、組成が以下の式で表される連晶シリコアルミノリン酸塩であった。
【０１６９】
（Ｓｉ０．０６Ａｌ０．５０Ｐ０．４４）Ｏ２
【０１７０】
また、当該連晶シリコアルミノリン酸塩の平均粒径は１．４μｍ、固体酸量は０．５９ｍｍｏｌ／ｇ、ＢＥＴ表面積は７４９ｍ２／ｇであった。
【０１７１】
（窒素酸化物還元触媒の作製）
得られた連晶シリコアルミノリン酸塩を６００℃で２時間焼成した。純水２．９ｇに硝酸銅三水和物０．３７ｇを溶解して硝酸銅水溶液を得た。焼成後の試料７．５ｇに得られた硝酸銅水溶液を全量滴下した後、乳鉢で１０分間混練した。
【０１７２】
混練後の連晶シリコアルミノリン酸塩を１１０℃で一晩乾燥した後、空気雰囲気下、５００℃で１時間の焼成を行い、銅含有シリコアルミノリン酸塩を得た。得られた銅含有シリコアルミノリン酸塩の銅含有量は１．３重量％であった。
【０１７３】
実施例６
（窒素酸化物還元触媒の作製）
実施例１と同様な方法で連晶シリコアルミノリン酸塩を得た。得られた連晶シリコアルミノリン酸塩を６００℃で２時間焼成した。焼成後の試料を１０．０ｇ量りとり、硝酸銅水溶液に分散させ、スラリーとした。得られたスラリーをｐＨ７．０とし、これを室温度２時間攪拌することでイオン交換を行った。
【０１７４】
なお、硝酸銅水溶液には、純水１００ｇに硝酸銅（ＩＩ）一水和物０．６３ｇを溶解したものを使用し、ｐＨ調整には２５％アンモニア水を使用した。
【０１７５】
イオン交換後のスラリーをろ過、洗浄し、１１０℃で一晩乾燥することにより、銅含有連晶シリコアルミノリン酸塩を得た。得られた銅含有シリコアルミノリン酸塩の銅含有量は０．３重量％であった。
【０１７６】
比較例１
（シリコアルミノリン酸塩の作製）
水２４４ｇ、８５％リン酸水溶液２７９ｇ、３０％コロイダルシリカ１３５ｇ、３５％テトラエチルアンモニウムヒドロキサイド（ＴＥＡＯＨ；工業用、アルファーエイサー製）１１５９ｇ、７７％擬ベーマイト１８３ｇを混合し、次の組成の反応混合物を調製した。
【０１７７】
Ｐ２Ｏ５／Ａｌ２Ｏ３＝０．８８
ＳｉＯ２／Ａｌ２Ｏ３＝０．５
Ｈ２Ｏ／Ａｌ２Ｏ３＝５０
ＴＥＡＯＨ／Ａｌ２Ｏ３＝２
【０１７８】
この反応混合物を４Ｌのステンレス製密閉耐圧容器に入れ、２７０ｒｐｍで撹拌しながら２００℃で９２時間保持した。
【０１７９】
生成物をろ過、水洗し、その後、大気中、１１０℃で一晩乾燥した。乾燥後の生成物を、空気中、６００℃で２時間焼成した。
【０１８０】
焼成後の生成物の粉末Ｘ線回折パターンから得られた、面間隔値（ｄ値）及び相対強度を表６に示す。なお、表は相対強度２％以上の回折ピークのみを記載した。
【０１８１】
【表６】
2014080345.tif 000008
【０１８２】
得られたシリコアルミノリン酸塩の連晶比はＡＥＩ構造が１０％（ＣＨＡ／ＡＥＩ＝０．１１１）であり、組成が以下の式で表される連晶シリコアルミノリン酸塩であった。
【０１８３】
（Ｓｉ０．１２Ａｌ０．４９Ｐ０．３９）Ｏ２
【０１８４】
また、当該連晶シリコアルミノリン酸塩の平均粒径は０．８μｍ、固体酸量は１．１５ｍｍｏｌ／ｇであった。
【０１８５】
（窒素酸化物還元触媒の作製）
得られた連晶シリコアルミノリン酸塩を６００℃で２時間焼成した。純水２．９ｇに硝酸銅三水和物０．４６ｇを溶解した硝酸銅水溶液を焼成後の試料７．５ｇに滴下した後、乳鉢で１０分間混練した。
【０１８６】
混練後の連晶シリコアルミノリン酸塩を１１０℃で一晩乾燥した後、空気雰囲気下、５００℃で１時間の焼成を行い、銅含有連晶シリコアルミノリン酸塩を得た。得られた銅含有連晶シリコアルミノリン酸塩の銅含有量は１．６重量％であった。
【０１８７】
（水和処理）
静置期間を８０日間としたこと以外は実施例１と同様な方法で、得られた銅含有連晶シリコアルミノリン酸塩を水和処理した。水和処理後、実施例１と同様な方法で耐久処理を得られた銅含有シリコアルミノリン酸塩及び、焼成後（すなわち、耐久処理前）の銅含有連晶シリコアルミノリン酸塩に施した後、１５０℃、２００℃、３００℃、及び５００℃の各温度でその窒素酸化物還元率を評価した。結果を表７に示す。
【０１８８】
【表７】
2014080345.tif 000009
【０１８９】
表７より、比較例１の５００℃の高温下における窒素酸化物還元率は、実施例１のそれよりも高かった。しかしながら、水和処理を８０日間施した後の実施例１の水和還元維持率は１００％であるのに対し、比較例１のそれは７７％であった。これより、本発明の連晶シリコアルミノリン酸塩は、ＣＨＡ構造を多く含む連晶シリコアルミノリン酸塩と比べ、５００℃以上の高温下において、窒素酸化物還元率の変化が少ないことが分かった。
【０１９０】
また、３００℃及び２００℃の窒素酸化物還元率において、焼成後は実施例１、比較例１のいずれも９０％以上の窒素酸化物還元率を示し、同等の窒素酸化物還元特性を有することが確認できた。しかしながら、水和処理を８０日間施した後の比較例１の水和還元維持率は８３％であり、実施例１の水和還元維持率より低かった。これより、本発明の連晶シリコアルミノリン酸塩は、ＣＨＡ構造を多く含む連晶シリコアルミノリン酸塩と比べ、３００℃以下、更には２００℃以下の低温下においても、窒素酸化物還元率の変化が少ないことが分かった。
【０１９１】
さらに、１５０℃の窒素酸化物還元率において、焼成後は実施例１が７４％であるのに対し、比較例１は７０％であった。これより、１５０℃以下のより低温下においては、本発明の連晶シリコアルミノリン酸塩は、ＣＨＡ構造を多く含む連晶シリコアルミノリン酸塩と比べて高い窒素酸化物還元率を有していることが確認できた。さらに１５０℃の水和還元維持率は実施例１が９０％以上であるのに対し、比較例１は３０％であり、本発明の連晶シリコアルミノリン酸塩は、ＣＨＡ構造を多く含む連晶シリコアルミノリン酸塩と比べて３倍以上の水和還元維持率を示すことが確認できた。これにより、本発明の連晶シリコアルミノリン酸塩は、１５０℃以下のより低温下において、窒素酸化物還元率の変化が少ない窒素酸化物還元特性を有することが確認できた。
【０１９２】
比較例２
（シリコアルミノリン酸塩の作製）
水６４．３ｇ、８５％リン酸水溶液１８．３ｇ、３０％コロイダルシリカ（６．９ｇ、Ｎ−エチルジイソプロピルアミン（以下、「ＥＤＩＰＡ」とする；特級試薬、キシダ化学製）１８．８ｇ、及び、７７％擬ベーマイト１１．７ｇを混合し、次の組成の反応混合物を調製した。
【０１９３】
Ｐ２Ｏ５／Ａｌ２Ｏ３＝０．９
ＳｉＯ２／Ａｌ２Ｏ３＝０．４
Ｈ２Ｏ／Ａｌ２Ｏ３＝５０
ＥＤＩＰＡ／Ａｌ２Ｏ３＝１．６
【０１９４】
この反応混合物を８０ｍｌのステンレス製密閉耐圧容器に入れ、水平軸廻りに５５ｒｐｍで回転させながら１６０℃で９１時間保持した。
【０１９５】
生成物をろ過、水洗し、その後、大気中、１１０℃で一晩乾燥した。乾燥後の生成物を、空気中、６００℃で２時間焼成した。
【０１９６】
焼成後の生成物の粉末Ｘ線回折パターンから得られた、面間隔値（ｄ値）及び相対強度を表８に示す。なお、表は相対強度２％以上の回折ピークのみを記載した。
【０１９７】
【表８】
2014080345.tif 000010
【０１９８】
得られたシリコアルミノリン酸塩の連晶比はＡＥＩ構造が１００％（ＣＨＡ／ＡＥＩ＝０）であり、その構造中ＡＥＩ構造のみを有するシリコアルミノリン酸塩であった。また、当該シリコアルミノリン酸塩の組成は以下の式で表されるものあった。
【０１９９】
（Ｓｉ０．１２Ａｌ０．５０Ｐ０．３９）Ｏ２
【０２００】
また、当該シリコアルミノリン酸塩の結晶形状は柱状や板状など不定形で、かつ、長辺方向が１μｍ程度の粒子であり、その固体酸量は０．３３ｍｍｏｌ／ｇであった。
【０２０１】
（窒素酸化物還元触媒の作製）
得られたシリコアルミノリン酸塩を６００℃で２時間焼成した。純水２．９ｇに硝酸銅三水和物０．４６ｇを溶解した硝酸銅水溶液を焼成後の試料７．５ｇに滴下した後、乳鉢で１０分間混練した。
【０２０２】
混練後のシリコアルミノリン酸塩を１１０℃で一晩乾燥した後、空気雰囲気下、５００℃で１時間の焼成を行い、銅含有シリコアルミノリン酸塩を得た。得られた銅含有シリコアルミノリン酸塩の銅含有量は１．６重量％であった。
【０２０３】
（耐熱性評価）
実施例１、２、４及び比較例１の銅含有連晶シリコアルミノリン酸塩、並びに、比較例２の銅含有シリコアルミノリン酸塩について、実施例１と同様な耐久処理を施した。耐久処理前、及び、耐久処理後のこれらの試料の窒素酸化物還元率を測定した。結果を表９に示す。
【０２０４】
【表９】
2014080345.tif 000011
【０２０５】
表９より、実施例の連晶シリコアルミノリン酸塩は、１５０℃、２００℃、３００℃、及び、５００℃のいずれの温度においても、耐久処理前の窒素酸化物還元率が６５％以上、耐久処理後の窒素酸化物還元率は７０％以上と、いずれも高い窒素酸化物還元特性を有していることが確認できた。
【０２０６】
特に、実施例の銅含有連晶シリコアルミノリン酸塩は、耐久処理後における、１５０℃の窒素酸化物還元率は７０％を超える高い値を示すことが確認できた。
【０２０７】
さらに、実施例１の銅含有連晶シリコアルミノリン酸塩は、比較例１の連晶シリコアルミノリン酸塩と銅の量が等しい。しかしながら、耐久処理前後によらず、実施例１の窒素酸化物還元率は、比較例１のそれよりも高かった。これより本発明の連晶シリコアルミノリン酸塩は、ＣＨＡ構造を多く含有する連晶シリコアルミノリン酸塩よりも高い窒素酸化物還元率を示すこと、特に１５０℃という低温における窒素酸化物還元率が高くなることが確認できた。
【産業上の利用可能性】
【０２０８】
本発明の連晶シリコアルミノリン酸塩は、窒素酸化物還元触媒、特に、アンモニア等を還元剤として窒素酸化物を選択的に還元する窒素酸化物還元触媒として使用することができる。このように、本発明の連晶シリコアルミノリン酸塩を含む窒素酸化物還元触媒等は、例えば、ディーゼルエンジンやガソリンエンジン等の内燃機関や燃焼設備等の酸素を含有する排気ガスをはじめとする自動車排ガスや、工場排ガスなどの排気ガス処理システムに使用することができる。
【図１】
2014080345.tif 000012
【図２】
2014080345.tif 000013